(57)【要約】【課題】信頼度及び正確性の高い離型フィルムの剥離安定性の測定方法を提供すること。【解決手段】粘着層及び前記粘着層の両面に軽剥離離型フィルム及び中剥離離型フィルムが貼り付けられた積層体を用意するステップ、０．３〜３．０ｍ／ｍｉｎの剥離速度で前記軽剥離離型フィルムと前記粘着層の離型力を測定して軽剥離低速離型力を導き出すステップ、０．３〜３．０ｍ／ｍｉｎの剥離速度で前記中剥離離型フィルムと前記粘着層の離型力を測定して中剥離低速離型力を導き出すステップ、１０〜３０ｍ／ｍｉｎの剥離速度で前記軽剥離離型フィルムと前記粘着層の離型力を測定して軽剥離高速離型力を導き出すステップ、１０〜３０ｍ／ｍｉｎの剥離速度で前記中剥離離型フィルムと前記粘着層の離型力を測定して中剥離高速離型力を導き出すステップ、及び一般式１及び２により高速離型力バランス及び低速離型力バランスを測定するステップを含む離型フィルムの剥離安定性の測定方法により、上記課題を解決する。【選択図】図１
2019045512.tif 000002
【特許請求の範囲】
【請求項１】
粘着層及び前記粘着層の両面に軽剥離離型フィルム及び中剥離離型フィルムが貼り付けられた積層体を用意するステップ、
０．３〜３．０ｍ／ｍｉｎの剥離速度で前記軽剥離離型フィルムと前記粘着層の離型力を測定して軽剥離低速離型力を導き出すステップ、
０．３〜３．０ｍ／ｍｉｎの剥離速度で前記中剥離離型フィルムと前記粘着層の離型力を測定して中剥離低速離型力を導き出すステップ、
１０〜３０ｍ／ｍｉｎの剥離速度で前記軽剥離離型フィルムと前記粘着層の離型力を測定して軽剥離高速離型力を導き出すステップ、
１０〜３０ｍ／ｍｉｎの剥離速度で前記中剥離離型フィルムと前記粘着層の離型力を測定して中剥離高速離型力を導き出すステップ、
下記一般式１及び２により高速離型力バランス及び低速離型力バランスを測定するステップ、
前記軽剥離高速離型力及び前記軽剥離低速離型力を用いて下記一般式３により軽剥離速度変化率を測定するステップ、
前記中剥離高速離型力及び前記中剥離低速離型力を用いて下記一般式４により中剥離速度変化率を測定するステップ、及び
前記積層体の前記高速離型力バランス及び低速離型力バランスが全て１．５〜３．０であり、前記軽剥離速度変化率が１００％〜３００％であり、前記中剥離離型フィルムの中剥離速度変化率が２００％〜４００％であることを確認するステップ
を含む、離型フィルムの検査方法：
[一般式１]
高速離型力バランス＝中剥離高速離型力／軽剥離高速離型力
[一般式２]
低速離型力バランス＝中剥離低速離型力／軽剥離低速離型力
[一般式３]
軽剥離速度変化率（％）＝（軽剥離高速離型力−軽剥離低速離型力）／軽剥離低速離型力×１００
[一般式４]
中剥離速度変化率（％）＝（中剥離高速離型力−中剥離低速離型力）／中剥離低速離型力×１００。
【請求項２】
前記積層体を用意するステップは、
前記積層体を２０〜１００℃で０．５〜７２０時間保管するステップを含む、請求項１に記載の方法。
【請求項３】
前記軽剥離離型フィルム及び前記中剥離離型フィルムは、各々、離型層及び基材層の積層構造を含む、請求項１に記載の方法。
【請求項４】
前記離型層は、シリコーン系離型剤、メラミン系離型剤、ポリオレフィン系離型剤、エポキシ系離型剤、アクリル系離型剤、フッ素系離型剤、セルロース系離型剤、パラフィン系離型剤、エポキシ−メラミン系離型剤及びこれらの組み合わせからなる群より選択された一つを含む、請求項３に記載の方法。
【請求項５】
前記基材層は、ポリエチレンテレフタレート（ＰＥＴ）、ポリエチレン（ＰＥ）、ポリビニルアルコール（ＰＶＡ）及びこれらの組み合わせからなる群より選択された一つを含む、請求項３に記載の方法。
【請求項６】
前記粘着層は、アクリル系粘着剤、シリコーン系粘着剤、ゴム系粘着剤及びこれらの組み合わせからなる群より選択された少なくとも一つを含む、請求項１に記載の方法。
【請求項７】
粘着層及び前記粘着層の両面に軽剥離離型フィルム及び中剥離離型フィルムを含み、前記軽剥離離型フィルム及び中剥離離型フィルムが請求項１に記載の方法により検査されている、積層体。
【請求項８】
前記軽剥離離型フィルムの軽剥離低速離型力は１０〜５０ｇｆ／５０ｍｍであり、
前記中剥離離型フィルムの中剥離低速離型力は５０〜２００ｇｆ／５０ｍｍである、請求項７に記載の積層体。
【請求項９】
前記軽剥離離型フィルムの軽剥離高速離型力は１０〜１００ｇｆ／５０ｍｍであり、
前記中剥離離型フィルムの中剥離高速離型力は５０〜２００ｇｆ／５０ｍｍである、請求項７に記載の積層体。
【発明の詳細な説明】
【技術分野】
【０００１】
離型フィルムの剥離安定性を測定する方法及び離型フィルム積層体に関する。
【背景技術】
【０００２】
離型フィルムは、製品の取り扱い及び輸送を容易にし、容易に分離できるフィルムであって、様々な用途として活用されている。例えば、このような離型フィルムは、粘着フィルムのキャリアフィルムとして用いられることができる。この時、複数の離型フィルムを用いる場合、各々の離型力の差により粘着剤の浮き上がり現象が発生するか、または離型フィルムに粘着剤が転移するという問題が発生する。よって、粘着フィルムのキャリア用途として複数の離型フィルム間の離型力が均衡をなして粘着剤の浮き上がり現象が発生しない剥離安定性を有する離型フィルムを選別する検証手段が必要な現状である。
【発明の概要】
【発明が解決しようとする課題】
【０００３】
本発明の一実現例は、信頼度及び正確性の高い離型フィルムの剥離安定性の測定方法を提供する。
【０００４】
本発明の他の実現例は、前記離型フィルムの剥離安定性の測定方法により測定された剥離安定性に優れた離型フィルムを含む積層体を提供する。
【課題を解決するための手段】
【０００５】
本発明の一実現例において、粘着層及び前記粘着層の両面に軽剥離離型フィルム及び中剥離離型フィルムが貼り付けられた積層体を用意するステップ、約０．３〜約３．０ｍ／ｍｉｎの剥離速度で前記軽剥離離型フィルムと前記粘着層の離型力を測定して軽剥離低速離型力を導き出すステップ、約０．３〜約３．０ｍ／ｍｉｎの剥離速度で前記中剥離離型フィルムと前記粘着層の離型力を測定して中剥離低速離型力を導き出すステップ、約１０〜約３０ｍ／ｍｉｎの剥離速度で前記軽剥離離型フィルムと前記粘着層の離型力を測定して軽剥離高速離型力を導き出すステップ、約１０〜約３０ｍ／ｍｉｎの剥離速度で前記中剥離離型フィルムと前記粘着層の離型力を測定して中剥離高速離型力を導き出すステップ、及び下記一般式１及び２により高速離型力バランス及び低速離型力バランスを測定するステップを含む離型フィルムの剥離安定性の測定方法を提供する。
【０００６】
[一般式１]
高速離型力バランス＝中剥離高速離型力／軽剥離高速離型力
[一般式２]
低速離型力バランス＝中剥離低速離型力／軽剥離低速離型力
【０００７】
前記離型フィルムの剥離安定性の測定方法は、前記軽剥離高速離型力及び前記軽剥離低速離型力を用いて下記一般式３により軽剥離速度変化率を測定するステップ、及び前記中剥離高速離型力及び前記中剥離低速離型力を用いて下記一般式４により中剥離速度変化率を測定するステップをさらに含んでもよい。
【０００８】
[一般式３]
軽剥離速度変化率（％）＝（軽剥離高速離型力−軽剥離低速離型力）／軽剥離低速離型力×１００
[一般式４]
中剥離速度変化率（％）＝（中剥離高速離型力−中剥離低速離型力）／中剥離低速離型力×１００
【０００９】
前記積層体を用意するステップは、前記積層体を約２０〜約１００℃で約０．５〜約７２０時間保管するステップを含んでもよい。
【００１０】
前記軽剥離離型フィルム及び前記中剥離離型フィルムは、各々、離型層及び基材層の積層構造を含んでもよい。
【００１１】
前記離型層は、シリコーン系離型剤、メラミン系離型剤、ポリオレフィン系離型剤、エポキシ系離型剤、アクリル系離型剤、フッ素系離型剤、セルロース系離型剤、パラフィン系離型剤、エポキシ−メラミン系離型剤及びこれらの組み合わせからなる群より選択された少なくとも一つを含んでもよい。
【００１２】
前記基材層は、ポリエチレンテレフタレート（ＰＥＴ）、ポリエチレン（ＰＥ）、ポリビニルアルコール（ＰＶＡ）及びこれらの組み合わせからなる群より選択された少なくとも一つを含んでもよい。
【００１３】
前記粘着層は、アクリル系粘着剤、シリコーン系粘着剤、ゴム系粘着剤及びこれらの組み合わせからなる群より選択された少なくとも一つを含んでもよい。
【００１４】
本発明の他の実現例において、粘着層及び前記粘着層の両面に軽剥離離型フィルム及び中剥離離型フィルムを含み、前記離型フィルムの剥離安定性の測定方法により測定された高速離型力バランス及び低速離型力バランスが全て約１．５〜約５．０である積層体を提供する。
【００１５】
前記積層体において、前記軽剥離離型フィルムの軽剥離速度変化率は約１００％〜約３００％であり、前記中剥離離型フィルムの中剥離速度変化率は約２００％〜約４００％であってもよい。
【００１６】
前記積層体において、前記軽剥離離型フィルムの軽剥離低速離型力は約１０〜約５０ｇｆ／５０ｍｍであり、前記中剥離離型フィルムの中剥離低速離型力は約５０〜約２００ｇｆ／５０ｍｍであってもよい。
【００１７】
前記積層体において、前記軽剥離離型フィルムの軽剥離高速離型力は約１０〜約１００ｇｆ／５０ｍｍであり、前記中剥離離型フィルムの中剥離高速離型力は約５０〜約２００ｇｆ／５０ｍｍであってもよい。
【発明の効果】
【００１８】
前記離型フィルムの剥離安定性の測定方法を通じて複数の離型フィルム間の剥離安定性が優れるか否かを判断するにおいて、効率性を確保し、信頼性及び正確性が高い結果を得ることができる。
【００１９】
前記離型フィルムの剥離安定性の測定方法により測定された剥離安定性に優れた離型フィルムを含む積層体は、粘着フィルムのキャリア用途として好適な物性を有し、前記粘着フィルムを目標物品に適用時に不良率を低減させることができる。
【図面の簡単な説明】
【００２０】
【図１】本発明の一実現例による積層体の断面を概略的に示すものである。
【図２】軽剥離離型フィルムの断面を概略的に示すものである。
【発明を実施するための形態】
【００２１】
本発明の利点及び特徴、そしてそれらを達成する方法は後述する実施例を参照すればより明らかになるものである、但し、本発明は以下にて開示される実施例に限定されるものではなく互いに異なる様々な形態に実現されることができ、本実施例は単に本発明の開示が完全になるようにし、本発明が属する技術分野で通常の知識を有する者に発明の範疇を完全に知らせるために提供されるものであって、本発明は請求項の範疇によって定義されるのみである。明細書の全体にかけて、同一の参照符号は同一の構成要素を指し示す。
【００２２】
離型フィルムの剥離安定性の測定方法
本発明の一実現例において、粘着層及び前記粘着層の両面に軽剥離離型フィルム及び中剥離離型フィルムが貼り付けられた積層体を用意するステップ、約０．３〜約３．０ｍ／ｍｉｎの剥離速度で前記軽剥離離型フィルムと前記粘着層の離型力を測定して軽剥離低速離型力を導き出すステップ、約０．３〜約３．０ｍ／ｍｉｎの剥離速度で前記中剥離離型フィルムと前記粘着層の離型力を測定して中剥離低速離型力を導き出すステップ、約１０〜約３０ｍ／ｍｉｎの剥離速度で前記軽剥離離型フィルムと前記粘着層の離型力を測定して軽剥離高速離型力を導き出すステップ、約１０〜約３０ｍ／ｍｉｎの剥離速度で前記中剥離離型フィルムと前記粘着層の離型力を測定して中剥離高速離型力を導き出すステップ、及び下記一般式１及び２により高速離型力バランス及び低速離型力バランスを測定するステップを含む離型フィルムの剥離安定性の測定方法を提供する。
【００２３】
[一般式１]
高速離型力バランス＝中剥離高速離型力／軽剥離高速離型力
[一般式２]
低速離型力バランス＝中剥離低速離型力／軽剥離低速離型力
【００２４】
一般に、離型フィルムは粘着フィルムの粘着層キャリア用途として用いられ、粘着層の両面に離型力が互いに異なる２個の離型フィルムが貼り付けられて流通及び輸送される。この場合、２個の離型フィルムが適切な離型力均衡性を満たさなければ粘着層の浮き上がり現象を防止することができない。
【００２５】
このような複数の離型フィルムが一つの粘着層に対して適切な離型力均衡性を満たすか否かを判断するために、前記離型フィルムの剥離安定性の測定方法は、粘着層及び前記粘着層の両面に軽剥離離型フィルム及び中剥離離型フィルムが貼り付けられた積層体を用意して、前記積層体に対する剥離安定性を測定することができる。
【００２６】
図１は、前記積層体１００の断面を概略的に示すものである。前記積層体１００は軽剥離離型フィルム１０、粘着層３０及び中剥離離型フィルム２０が順次積層された構造であり、前記軽剥離離型フィルム１０及び前記中剥離離型フィルム２０は前記粘着層３０に対して互いに異なる離型力を有する。
【００２７】
具体的には、前記軽剥離離型フィルム１０は前記中剥離離型フィルム２０に比べて前記粘着層３０に対する離型力が低いものであり、二つの離型フィルムが適切な離型力バランス（ｂａｌａｎｃｅ）を有する場合に剥離安定性に優れる。
【００２８】
前記離型フィルムの剥離安定性の測定方法は、前記軽剥離離型フィルム及び前記中剥離離型フィルムに対して低速離型力を導き出すステップを含むことができる。
【００２９】
具体的には、前記測定方法は、約０．３〜約３．０ｍ／ｍｉｎの剥離速度で前記軽剥離離型フィルムと前記粘着層の離型力を測定して軽剥離低速離型力を導き出すステップ、及び約０．３〜約３．０ｍ／ｍｉｎの剥離速度で前記中剥離離型フィルムと前記粘着層の離型力を測定して中剥離低速離型力を導き出すステップを含むことができる。
【００３０】
前記軽剥離離型フィルム及び中剥離離型フィルムの低速離型力は各々約０．３〜約３．０ｍ／ｍｉｎの剥離速度で測定されることができ、具体的には約０．３〜約１．０ｍ／ｍｉｎの剥離速度で測定されることができる。各離型フィルムの低速離型力が前記速度範囲の剥離速度で測定されることにより、実質的に製品化された時、離型フィルムの剥離安定性に対する信頼性及び正確性が確保されるという結果を得ることができる。
【００３１】
また、前記離型フィルムの剥離安定性の測定方法は、前記軽剥離離型フィルム及び前記中剥離離型フィルムに対して高速離型力を導き出すステップを含むことができる。
【００３２】
具体的には、前記測定方法は、約１０〜約３０ｍ／ｍｉｎの剥離速度で前記軽剥離離型フィルムと前記粘着層の離型力を測定して軽剥離高速離型力を導き出すステップ、及び約１０〜約３０ｍ／ｍｉｎの剥離速度で前記中剥離離型フィルムと前記粘着層の離型力を測定して中剥離高速離型力を導き出すステップを含むことができる。
【００３３】
前記軽剥離離型フィルム及び中剥離離型フィルムの高速離型力は各々約１０〜約３０ｍ／ｍｉｎの剥離速度で測定されることができ、具体的には約２０〜約３０ｍ／ｍｉｎの剥離速度で測定されることができる。各離型フィルムの高速離型力が前記速度範囲の剥離速度で測定されることにより、実質的に製品化された時、離型フィルムの剥離安定性に対する信頼性及び正確性が確保されるという結果を得ることができる。
【００３４】
前記離型フィルムの剥離安定性の測定方法は各離型フィルムに対して低速離型力及び高速離型力を全て導き出すステップを含み、前記一般式１及び２により高速離型力バランス及び低速離型力バランスを全て測定するステップを含むことができる。
【００３５】
前記測定方法が高速離型力バランス及び低速離型力バランスを全て測定することにより、実際に製品に適用及び用いられる場合に実質的に信頼性及び正確性が高い結果を確保することができる。
【００３６】
前記離型フィルムの剥離安定性の測定方法は、前記軽剥離高速離型力及び前記軽剥離低速離型力を用いて下記一般式３により軽剥離速度変化率を測定するステップ、及び前記中剥離高速離型力及び前記中剥離低速離型力を用いて下記一般式４により中剥離速度変化率を測定するステップをさらに含むことができる。
【００３７】
[一般式３]
軽剥離速度変化率（％）＝（軽剥離高速離型力−軽剥離低速離型力）／軽剥離低速離型力×１００
[一般式４]
中剥離速度変化率（％）＝（中剥離高速離型力−中剥離低速離型力）／中剥離低速離型力×１００
【００３８】
前記測定方法が前記一般式３及び４により速度変化率を測定するステップをさらに含むことにより、前記軽剥離離型フィルム及び前記中剥離離型フィルムの離型力バランスに対するさらに詳しくて正確な情報を得ることができ、離型フィルムの剥離安定性に対してさらに信頼することができ、より正確な結果を確保することができるという点で有利である。
【００３９】
前記離型フィルムの剥離安定性の測定方法において、前記積層体を用意するステップは、前記積層体を約２０℃〜約１００℃で約０．５時間〜約７２０時間保管するステップを含むことができる。前記積層体を前記条件で保管することにより、低速離型力及び高速離型力の測定結果の信頼性を高めるという点で有利である。
【００４０】
図２は、前記軽剥離離型フィルム１０の断面を概略的に示すものである。
【００４１】
図１及び図２を参照すれば、前記軽剥離離型フィルム１０は基材層１１及び離型層１２の積層構造を含むことができる。この時、前記積層体１００は、前記粘着層３０の一面に前記軽剥離離型フィルムの離型層１２が貼り付けられたものであってもよい。
【００４２】
前記離型層１２は、具体的には、シリコーン系離型剤、メラミン系離型剤、ポリオレフィン系離型剤、エポキシ系離型剤、アクリル系離型剤、フッ素系離型剤、セルロース系離型剤、パラフィン系離型剤、エポキシ−メラミン系離型剤及びこれらの組み合わせからなる群より選択された少なくとも一つを含むことができる。
【００４３】
前記中剥離離型フィルム２０の場合、前記軽剥離離型フィルム１０と同一の積層構造を有することができる。すなわち、前記中剥離離型フィルム２０も基材層及び離型層の積層構造を含むことができ、この時、前記積層体１００は前記軽剥離離型フィルムの離型層１２が貼り付けられた一面と他の一面に前記中剥離離型フィルムの離型層が貼り付けられたものであってもよい。
【００４４】
例えば、前記軽剥離離型フィルムの離型層及び前記中剥離離型フィルムの離型層は各々シリコーン系離型剤を含むことができる。この場合、前記離型フィルムの剥離安定性の測定方法により得られた結果が高い信頼性及び正確性を確保するのに有利である。
【００４５】
また、前記軽剥離離型フィルムの基材層及び前記中剥離離型フィルムの基材層は、各々、紙、不織布、ポリエチレンテレフタレート（ＰＥＴ）、ポリエチレン（ＰＥ）、ポリビニルアルコール（ＰＶＡ）及びこれらの組み合わせからなる群より選択された少なくとも一つを含むことができる。例えば、前記軽剥離離型フィルムの基材層及び前記中剥離離型フィルムの基材層はポリエチレンテレフタレート（ＰＥＴ）またはポリエチレン（ＰＥ）を含むことができ、この場合に優れた耐熱性を有し、前記離型フィルムの剥離安定性の測定方法を通じて正確性及び信頼性が高い結果を得ることができる。
【００４６】
前記離型フィルムを用いて輸送または流通できる粘着層は、具体的には、アクリル系粘着剤、シリコーン系粘着剤、ゴム系粘着剤及びこれらの組み合わせからなる群より選択された少なくとも一つを含むことができ、これらに制限されるものではない。
【００４７】
例えば、前記粘着層はアクリル系粘着剤を含むことができ、この場合、前記離型フィルムの剥離安定性の測定方法により剥離安定性に対する正確な結果を導き出すことができるという点で有利である。
【００４８】
積層体
本発明の他の実現例は、粘着層及び前記粘着層の両面に軽剥離離型フィルム及び中剥離離型フィルムを含み、前記離型フィルムの剥離安定性の測定方法により測定された高速離型力バランス及び低速離型力バランスが全て約１．５〜約５．０である積層体を提供する。
【００４９】
前記高速離型力バランス及び低速離型力バランスは全て約１．５〜約５．０であってもよく、具体的には約１．７〜約３．０であってもよい。前記高速離型力バランス及び低速離型力バランスがいずれも前記範囲を満たす場合に前記積層体の離型フィルムが優れた剥離安定性を実現することができ、前記軽剥離離型フィルムのみを除去する場合、前記粘着層が中剥離離型フィルムから剥離されず、粘着層が浮き上がるか、粘着剤が離型フィルムに転移するという問題を防止することができる。
【００５０】
また、前記軽剥離離型フィルムの軽剥離速度変化率は約３００％以下であってもよく、例えば、約１００％〜約３００％であってもよい。また、前記中剥離離型フィルムの中剥離速度変化率は２００％以上であってもよく、例えば、約２００％〜４００％であってもよい。前記軽剥離速度変化率及び前記中剥離速度変化率は前記一般式３及び４を用いて導き出すことができる。
【００５１】
前記軽剥離離型フィルム及び中剥離離型フィルムが前記範囲の高速離型力バランス及び低速離型力バランスを満たすと共に、前記範囲の軽剥離速度変化率及び前記範囲の中剥離速度変化率を示すことによって、前記積層体の離型フィルムが粘着層の浮き上がり現象または転移現象なしで優れた剥離安定性を確保することができる。
【００５２】
具体的には、前記軽剥離離型フィルムの軽剥離低速離型力は約１０〜約５０ｇｆ／５０ｍｍであってもよく、前記中剥離離型フィルムの中剥離低速離型力は約５０〜約２００ｇｆ／５０ｍｍであってもよい。すなわち、前記軽剥離離型フィルム及び中剥離離型フィルムに対して約０．３〜約３．０ｍ／ｍｉｎの剥離速度で測定した離型力が各々前記範囲を満たすことができる。前記軽剥離低速離型力及び前記中剥離低速離型力が前記範囲を満たすことによって、前記軽剥離離型フィルムが独りでに剥離される問題が発生せず、且つ、一定の力によって剥離させ易く、前記軽剥離離型フィルムのみを剥離する時、前記中剥離離型フィルムが粘着層に堅固に結合されて粘着層の浮き上がり現象の問題を防止することができる。
【００５３】
また、前記軽剥離離型フィルムの軽剥離高速離型力は約１０〜約１００ｇｆ／５０ｍｍであってもよく、前記中剥離離型フィルムの中剥離高速離型力は約５０〜約２００ｇｆ／５０ｍｍであってもよい。すなわち、前記軽剥離離型フィルム及び中剥離離型フィルムに対して約１０〜約３０ｍ／ｍｉｎの剥離速度で測定した離型力が各々前記範囲を満たすことができる。前記軽剥離高速離型力及び前記中剥離高速離型力が前記範囲を満たすことによって、前記軽剥離離型フィルムが独りでに剥離される問題が発生せず、且つ、一定の力によって剥離させ易く、前記軽剥離離型フィルムのみを剥離する時、前記中剥離離型フィルムが粘着層に堅固に結合されて粘着層の浮き上がり現象の問題を防止することができる。
【実施例】
【００５４】
以下、本発明の具体的な実施例を提示する。但し、下記に記載された実施例は本発明を具体的に例示または説明するためのものに過ぎず、これにより本発明が制限されるものではない。
【００５５】
実施例１
アクリル系粘着層及び前記粘着層の両面に軽剥離離型フィルム及び中剥離離型フィルムが貼り付けられた積層体を用意した。前記軽剥離離型フィルム及び中剥離離型フィルムの各離型層及び基材層の成分及び含量は下記の表１に記載されたとおりである。次に、前記軽剥離離型フィルム及び中剥離離型フィルムに対し、０．３ｍ／ｍｉｎの剥離速度で離型力を測定して軽剥離低速離型力（Ａ）及び中剥離低速離型力（Ｂ）を測定した。次に、同一の積層体に対し、３０ｍ／ｍｉｎの剥離速度で離型力を測定して軽剥離高速離型力（Ｃ）及び中剥離高速離型力（Ｄ）を測定した。次に、Ｂ／Ａ及びＤ／Ｃの値を計算して低速離型力バランス及び高速離型力バランスを測定した。また、（Ｃ−Ａ）／Ａ×１００の式を用いて軽剥離速度変化率（％）を測定し、（Ｄ−Ｂ）／Ｂ×１００の式を用いて中剥離速度変化率（％）を測定した。その結果は下記の表３に記載されたとおりである。
【００５６】
【表１】
2019045512.tif 000003
【００５７】
実施例２
前記軽剥離離型フィルム及び中剥離離型フィルムの各離型層及び基材層の成分及び含量は下記の表２に記載されたとおりであり、それを除いては、前記実施例１と同様の方法により低速離型力バランス、高速離型力バランス、軽剥離速度変化率及び中剥離速度変化率を測定した。その結果は下記の表３に記載されたとおりである。
【００５８】
【表２】
2019045512.tif 000004
【００５９】
前記実施例１及び２の離型フィルムの剥離安定性の測定方法により測定された低速離型力バランス、高速離型力バランス、軽剥離速度変化率及び中剥離速度変化率は下記の表３に記載されたとおりである。
【００６０】
【表３】
2019045512.tif 000005
【００６１】
実施例１及び２は前記離型フィルムの剥離安定性の測定方法により剥離安定性を測定したものであり、表３の結果を参照する時、前記実施例１は、低速離型力バランス及び高速離型力バランスが全て１．５〜５．０の範囲を満たすものであるため、優れた剥離安定性を示すことが分かる。
【００６２】
その反面、実施例２は、前記離型フィルムの剥離安定性の測定方法により剥離安定性を測定した結果、低速離型力バランスは１．５〜５．０の範囲を満たすが、高速離型力バランス値が１．０であって、両方とも１．５〜５．０の範囲を満たすことができず、剥離安定性が良くないことが分かる。
【００６３】
また、前記実施例１は、軽剥離速度変化率が３００％以下であり、中剥離速度変化率が２００％以上のものであって、前記範囲の高速離型力バランス及び低速離型力バランスを満たすと共に、前記範囲の軽剥離速度変化率及び前記範囲の中剥離速度変化率を示すことにより、前記積層体の離型フィルムが粘着層の浮き上がり現象または転移現象なしで優れた剥離安定性を確保することが分かる。
【００６４】
その反面、前記実施例２は、軽剥離速度変化率は３００％以下であるが、中剥離速度変化率が２００％未満のものであって、前記実施例１に比べて剥離安定性が良くないことが分かる。
【符号の説明】
【００６５】
１００  ・・・積層体
１０  ・・・軽剥離離型フィルム
２０  ・・・中剥離離型フィルム
３０  ・・・粘着層
１１  ・・・基材層
１２  ・・・離型層
【図１】
2019045512.tif 000006
【図２】
2019045512.tif 000007
【外国語明細書】
2019045512000001.pdf